(57)【要約】      （修正有）【課題】積層セラミック電子部品を製造するために用いられ、セラミックグリーンシートの厚みを薄層化した場合でも、室温においてはもちろんのこと、溶剤の乾燥温度（たとえば、４０〜９０℃）においても、シートアタックを有効に防止することができる電極段差吸収用印刷ペーストを提供すること。【解決手段】積層セラミック電子部品を製造するために用いる電極段差吸収用印刷ペーストであって、ブチラール樹脂またはアクリル樹脂を含む厚さ５μｍ以下のセラミックグリーンシートと組み合わせて使用され、セラミック粉末と、有機ビヒクルとを含み、前記有機ビヒクル中の溶剤が、イソボニルプロピオネート、イソボニルブチレートおよびイソボニルイソブチレートから選択される１種以上と、炭素数５〜４０の脂肪族炭化水素と、を含むことを特徴とする電極段差吸収用印刷ペースト。【選択図】なし【特許請求の範囲】
【請求項１】
積層セラミック電子部品を製造するために用いる電極段差吸収用印刷ペーストであって、
ブチラール樹脂またはアクリル樹脂を含む厚さ５μｍ以下のセラミックグリーンシートと組み合わせて使用され、
セラミック粉末と、有機ビヒクルとを含み、
前記有機ビヒクル中の溶剤が、イソボニルプロピオネート、イソボニルブチレートおよびイソボニルイソブチレートから選択される１種以上と、炭素数５〜４０の脂肪族炭化水素と、を含むことを特徴とする電極段差吸収用印刷ペースト。
【請求項２】
組み合わせて使用される前記セラミックグリーンシートが、ブチラール樹脂を含み、
前記イソボニルプロピオネート、イソボニルブチレートおよびイソボニルイソブチレートから選択される１種以上と、炭素数５〜４０の脂肪族炭化水素と、の比が、重量比で、
イソボニルプロピオネート、イソボニルブチレートおよびイソボニルイソブチレート：炭素数５〜４０の脂肪族炭化水素＝９９：１〜７０：３０である請求項１に記載の電極段差吸収用印刷ペースト。
【請求項３】
組み合わせて使用される前記セラミックグリーンシートが、アクリル樹脂を含み、
前記イソボニルプロピオネート、イソボニルブチレートおよびイソボニルイソブチレートから選択される１種以上と、炭素数５〜４０の脂肪族炭化水素と、の比が、重量比で、
イソボニルプロピオネート、イソボニルブチレートおよびイソボニルイソブチレート：炭素数５〜４０の脂肪族炭化水素＝９９：１〜７０：３０である請求項１に記載の電極段差吸収用印刷ペースト。
【請求項４】
前記有機ビヒクル中の溶剤が、前記セラミック粉末１００重量部に対して、５０〜２４０重量部含有されている請求項１〜３のいずれかに記載の電極段差吸収用印刷ペースト。
【請求項５】
前記有機ビヒクル中の有機バインダが、エチルセルロース樹脂および／またはアルキド樹脂を主成分とする請求項１〜４のいずれかに記載の電極段差吸収用印刷ペースト。
【請求項６】
前記有機ビヒクル中の有機バインダが、前記セラミック粉末１００重量部に対して２．５〜１６重量部含有されている請求項１〜５のいずれかに記載の電極段差吸収用印刷ペースト。
【請求項７】
前記セラミック粉末が、前記セラミックグリーンシートを形成するためのペーストに含まれるセラミック粉末と同じである請求項１〜６のいずれかに記載の電極段差吸収用印刷ペースト。
【請求項８】
ブチラール樹脂またはアクリル樹脂を含む厚さ５μｍ以下のセラミックグリーンシートと所定パターンの電極層とを交互に複数重ねてグリーンセラミック積層体を形成する工程と、
前記積層体を焼成する工程と、を有する積層セラミック電子部品の製造方法であって、
前記積層体を形成する前に、所定パターンの前記電極層の隙間部分には、前記電極層と実質的に同じ厚みの余白パターン層を形成し、
前記余白パターン層を形成するための電極段差吸収用印刷ペーストとして、請求項１〜７のいずれかに記載の電極段差吸収用印刷ペーストを用いることを特徴とする積層セラミック電子部品の製造方法。
【請求項９】
前記電極段差吸収用印刷ペーストに含まれるセラミック粉末が、前記グリーンシートを形成するためのペーストに含まれるセラミック粉末と同じである請求項８に記載の積層セラミック電子部品の製造方法。
【発明の詳細な説明】
【技術分野】
【０００１】
本発明は、積層セラミック電子部品を製造するために用いる電極段差吸収用印刷ペーストと、該ペーストを用いた積層セラミック電子部品の製造方法と、に関する。
【背景技術】
【０００２】
積層セラミック電子部品の一例としての積層セラミックコンデンサは、通常、キャリアシート上に誘電体ペーストを用いてドクターブレード法などによりセラミックグリーンシートを形成し、この上に内部電極形成用の導電性ペーストを所定パターンで印刷し、乾燥させて内部電極パターンを形成する。その後、キャリアシートからセラミックグリーンシートを剥離し、これを所望の層数まで積層する。
【０００３】
ここで、積層前にセラミックグリーンシートをキャリアシートから剥離する方法と、積層圧着後にキャリアシートを剥離する方法の２種類の積層法が知られているが、両者ともに大きな違いはない。最後にこの積層体をチップ状に切断してグリーンチップが作製される。これらのグリーンチップを焼成後、外部電極を形成し積層セラミックコンデンサが得られる。
【０００４】
ところで近年、電子機器の軽薄短小化が進んできている。これに伴い、その電子機器に使用される積層セラミックコンデンサにおいても、より一層の小型化・高容量化が進められている。積層セラミックコンデンサを小型化・高容量化するために最も効果的な方法は、内部電極と誘電体層を双方ともに可能な限り薄くし（薄層化）、かつそれらを可能な限り多く積層する（多層化）ことである。
【０００５】
しかしながら、積層セラミックコンデンサのように、セラミックグリーンシートと内部電極パターンとを交互に積層する場合には、セラミックグリーンシートの間に挟まれる内部電極パターンの同列上には、電極が形成されない隙間（余白パターン部分）が形成される。この余白パターン部分のために、内部電極パターンが存在する部分との間で段差を生じ、それが原因で、製品チップの変形、クラック、シート間のデラミネーションなどが問題になる。特に、コンデンサの高容量化を狙って、さらに１層あたりの誘電体層厚みを内部電極の厚み程度にまで薄くした場合、段差が生じた部分で誘電体層が切断されやすくなり、その結果、内部電極間の短絡などによるショート不良を生じ易く、不良率が増大する傾向にあった。
【０００６】
そこで近年、このような段差によって生じる諸問題を解決するために、内部電極（内部電極パターン）の形成に引き続き、内部電極が形成されていない隙間（余白パターン部分）に、電極段差吸収用印刷ペーストからなる余白パターン層を形成し、形成面を平坦化しつつ積層していく技術が知られている。内部電極パターンと余白パターン層は、写真フィルムのネガティブとポジティブの関係になる。
【０００７】
電極段差吸収用印刷ペーストとしては、セラミックグリーンシートを形成するための誘電体ペーストと同様に、有機バインダを溶剤に溶解させた有機ビヒクル中にセラミック粉末を分散させたものが用いられる。
【０００８】
セラミックグリーンシートを形成するための誘電体ペーストでは、有機ビヒクル中の有機バインダとして、たとえばブチラール樹脂などが使用されるが、電極段差吸収用印刷ペーストでは、これに対応する有機ビヒクル中の有機バインダとしてエチルセルロースなどが使用される。その理由は、スクリーン印刷などによる印刷適正を考慮したものである。その一方で、有機ビヒクル中の溶剤としては、ターピネオールなどが使用されてきた。
【０００９】
しかしながら、ターピネオールを溶剤に使用した電極段差吸収用印刷ペーストを、ブチラール樹脂を有機バインダとしたセラミックグリーンシートと組み合わせて使用した場合に、ペースト中の溶剤がセラミックグリーンシート中の有機バインダを膨潤または溶解させる、いわゆる「シートアタック」現象が生じる。
【００１０】
こうしたシートアタック現象は、セラミックグリーンシートの厚みが比較的厚いうちは実用上問題とならない。しかしながら、セラミックグリーンシートの厚みがたとえば５μｍ以下と薄い場合にシートアタック現象が生じると、電極段差吸収用印刷ペーストを印刷後にセラミックグリーンシートをＰＥＴフィルムなどのキャリアシートから剥離する際に、セラミックグリーンシートが剥がれにくくなる。セラミックグリーンシートが剥がれにくくなると、この影響を受けてセラミックグリーンシートにしわや穴、亀裂などが発生し、積層工程で正常な積層体が得られない。正常な積層体が得られないと、最終物たる積層セラミック電子部品に、ショート不良、耐電圧不良（ＩＲ劣化）や、誘電体層と内部電極層との間に層間剥離現象（デラミネーション）が発生し、歩留まりの低下を招いていた。
【００１１】
電極段差吸収用印刷ペーストではないが、内部電極形成用の導電性ペーストに関し、たとえば、特許文献１，２では、このシートアタック現象を改善するために、ブチラールとの相溶性が比較的に低い溶剤を使用することが提案されている。具体的には、特許文献１ではジヒドロターピネオールを用いた導電性ペーストが、特許文献２ではジヒドロターピニルアセテートを用いた導電性ペーストがそれぞれ提案されている。
【００１２】
しかしながら、これらジヒドロターピネオールやジヒドロターピニルアセテートを溶剤に用いても、少なからずシートアタック現象が起こってしまい、結果として、セラミックグリーンシートの厚みバラツキが発生していた。そして、この厚みバラツキに起因して、ショート不良、耐電圧不良（ＩＲ劣化）が悪化し、さらには、デラミネーションが発生してしまうという問題があった。そのため、こうした従来の電極段差吸収用印刷ペーストでは、積層セラミックコンデンサの更なる小型化・高容量化に限界があった。
【００１３】
これに対して、セラミックグリーンシートの更なる薄層化を可能とし、これにより積層セラミックコンデンサの更なる小型化・高容量化に対応するために、シートアタックの防止効果の高い種々の溶剤が検討されている。しかしながら、このようなシートアタックの防止効果の高い溶剤でも、室温においてはシートアタックが防止できても、溶剤の乾燥温度（たとえば、４０〜９０℃）まで温度を上げると、シートアタックが発生してしまい、そのため、溶剤の乾燥時に、シートアタックが発生してしまう場合があった。
【００１４】
【特許文献１】特開平９−１７６８７号公報
【特許文献２】特許２９７６２６８号公報
【発明の開示】
【発明が解決しようとする課題】
【００１５】
本発明の目的は、積層セラミック電子部品を製造するために用いられ、セラミックグリーンシートの厚みを薄層化した場合においても、室温においてはもちろんのこと、溶剤の乾燥温度（たとえば、４０〜９０℃）においても、シートアタックを有効に防止することができる電極段差吸収用印刷ペーストを提供することである。また、本発明は、このような電極段差吸収用印刷ペーストを用いて製造され、ショート不良率が低く、高い耐電圧を有し、しかも層間剥離現象（デラミネーション）が有効に防止された積層セラミック電子部品の製造方法を提供することである。
【課題を解決するための手段】
【００１６】
本発明者等は、セラミックグリーンシートの更なる薄層化を図り、これにより積層セラミック電子部品の更なる小型化・高容量化に対応するために、シートアタック防止効果の高い溶剤について、鋭意検討したところ、イソボニルプロピオネート、イソボニルブチレートおよびイソボニルイソブチレートが、導電性ペースト中にバインダとして含有される樹脂（たとえば、エチルセルロース樹脂、アルキド樹脂）を良好に溶解しつつ、しかも、シートアタック防止効果に優れていることを見出した。
【００１７】
しかし、その一方で、イソボニルプロピオネート、イソボニルブチレートまたはイソボニルイソブチレートを用いることにより、室温においてはシートアタックを防止することができても、溶剤の乾燥温度（たとえば、４０〜９０℃）まで温度を上げると、シートアタックが発生してしまうことがあることも解った。これに対して、本発明者等は、更なる検討を重ねた結果、電極段差吸収用印刷ペースト中に含有させる溶剤として、イソボニルプロピオネート、イソボニルブチレートまたはイソボニルイソブチレートに加えて、炭素数５〜４０の脂肪族炭化水素を組み合わせて用いることにより、室温においてはもちろんのこと、溶剤の乾燥温度（たとえば、４０〜９０℃）においても、シートアタックを有効に防止できることを見出し、本発明を完成させるに至った。
【００１８】
すなわち、本発明によれば、積層セラミック電子部品を製造するために用いる電極段差吸収用印刷ペーストであって、
ブチラール樹脂またはアクリル樹脂を含む厚さ５μｍ以下のセラミックグリーンシートと組み合わせて使用され、
セラミック粉末と、有機ビヒクルとを含み、
前記有機ビヒクル中の溶剤が、イソボニルプロピオネート（isobornyl propionate）、イソボニルブチレート（isobornyl butyrate）およびイソボニルイソブチレート（isobornyl isobutyrete）から選択される１種以上と、炭素数５〜４０の脂肪族炭化水素と、を含むことを特徴とする電極段差吸収用印刷ペーストが提供される。
【００１９】
好ましくは、組み合わせて使用される前記セラミックグリーンシートが、ブチラール樹脂を含み、
前記イソボニルプロピオネート、イソボニルブチレートおよびイソボニルイソブチレートから選択される１種以上と、炭素数５〜４０の脂肪族炭化水素と、の比が、重量比で、
イソボニルプロピオネート、イソボニルブチレートおよびイソボニルイソブチレート：炭素数５〜４０の脂肪族炭化水素＝９９：１〜７０：３０である。
【００２０】
あるいは、好ましくは、組み合わせて使用される前記セラミックグリーンシートが、アクリル樹脂を含み、
前記イソボニルプロピオネート、イソボニルブチレートおよびイソボニルイソブチレートから選択される１種以上と、炭素数５〜４０の脂肪族炭化水素と、の比が、重量比で、
イソボニルプロピオネート、イソボニルブチレートおよびイソボニルイソブチレート：炭素数５〜４０の脂肪族炭化水素＝９９：１〜７０：３０である。
【００２１】
好ましくは、前記有機ビヒクル中の溶剤は、前記セラミック粉末１００重量部に対して、５０〜２４０重量部含有されている。
【００２２】
本発明の電極段差吸収用印刷ペーストには、通常、上記溶剤とともに、有機ビヒクルの構成成分として有機バインダが含まれる。本発明においては、前記有機ビヒクル中の有機バインダが、エチルセルロース樹脂および／またはアルキド樹脂を主成分とすることが好ましい。
【００２３】
好ましくは、前記有機ビヒクル中の有機バインダは、前記セラミック粉末１００重量部に対して２．５〜１６重量部含有されている。
【００２４】
好ましくは、前記電極段差吸収用印刷ペーストに含まれるセラミック粉末が、前記セラミックグリーンシートを形成するためのペーストに含まれるセラミック粉末と同じである。前記電極段差吸収用印刷ペーストを用いて形成される余白パターン層は、グリーンシートと共に、焼成後に一体化される部分だからである。
【００２５】
好ましくは、前記電極段差吸収用印刷ペーストには、セラミック粉末が、ペースト全体に対して、３０〜５０重量％、さらに好ましくは４０〜５０重量％の割合で含まれる。セラミック粉末の含有割合が少なすぎると、ペーストの粘度が小さくなり、印刷が困難になる傾向にある。また、セラミック粉末の含有割合が多すぎると、印刷厚みを薄くすることが困難になる傾向にある。
【００２６】
本発明の電極段差吸収用印刷ペーストは、必要に応じて可塑剤や帯電除剤等の添加剤を含有していてもよい。
【００２７】
また、本発明によれば、ブチラール樹脂またはアクリル樹脂を含む厚さ５μｍ以下のセラミックグリーンシートと所定パターンの電極層とを交互に複数重ねてグリーンセラミック積層体を形成する工程と、
前記積層体を焼成する工程と、を有する積層セラミック電子部品の製造方法であって、
前記積層体を形成する前に、所定パターンの前記電極層の隙間部分には、前記電極層と実質的に同じ厚みの余白パターン層を形成し、
前記余白パターン層を形成するための電極段差吸収用印刷ペーストとして、上記いずれかの電極段差吸収用印刷ペーストを用いることを特徴とする積層セラミック電子部品の製造方法が提供される。
【発明の効果】
【００２８】
本発明において、電極段差吸収用印刷ペーストの溶剤として組み合わせて用いられるイソボニルプロピオネート、イソボニルブチレートおよびイソボニルイソブチレートと、炭素数５〜４０の脂肪族炭化水素とは、セラミックグリーンシートに有機バインダとして含まれるブチラール樹脂およびアクリル樹脂を溶解または膨潤させない。このため、これらの溶剤を用いた電極段差吸収用印刷ペーストを使用することにより、シートアタックを有効に防止することができる。このため、セラミックグリーンシートの厚みを、たとえば５μｍ以下と薄層化した場合でも、電極段差吸収用印刷ペーストを印刷後にセラミックグリーンシートをＰＥＴフィルムなどのキャリアシートから剥離するに際して、セラミックグリーンシートの剥離性が向上し、セラミックグリーンシートにしわや穴、亀裂などが発生することを効果的に抑制できる。すなわち、セラミックグリーンシートを今まで以上に薄層化しても、シートアタック現象が発生することはない。その結果、厚みが５μｍ以下と極めて薄いセラミックグリーンシートを適用しても正常な積層体が得られ、最終物たる積層セラミック電子部品に、ショート不良、耐電圧不良（ＩＲ劣化）や、誘電体層と内部電極層との間に層間剥離現象（デラミネーション）を発生させるおそれが少なくなる。
【００２９】
しかも、イソボニルプロピオネート、イソボニルブチレートおよびイソボニルイソブチレートは、炭素数５〜４０の脂肪族炭化水素と組み合わせて用いることにより、電極段差吸収用印刷ペースト中にバインダとして含有される樹脂（たとえば、エチルセルロース樹脂、アルキド樹脂）に対する溶解性を良好に保ちながら、シートアタックの防止効果の更なる向上が可能となる。そのため、室温においてはもちろんのこと、溶剤の乾燥温度（たとえば、４０〜９０℃）においても、シートアタックを有効に防止することができる。すなわち、本発明によれば、溶剤の乾燥時におけるシートアタックの発生を防止することもできる。そのため、溶剤の乾燥工程におけるシートアタックの発生を防止することができ、これにより、最終物たる積層セラミック電子部品の信頼性をより高くすることができる。さらには、溶剤の乾燥温度を比較的に高くすることができるため、製造効率の向上も図ることができる。
【００３０】
以上のことから、本発明の電極段差吸収用印刷ペーストは、最終物たる積層セラミック電子部品の小型化・高容量化に極めて有益である。
すなわち、本発明によれば、積層セラミック電子部品の積層セラミック電子部品を製造するために用いられ、室温においてはもちろんのこと、溶剤の乾燥温度（たとえば、４０〜９０℃）においても、シートアタックを生じない電極段差吸収用印刷ペーストと、この電極段差吸収用印刷ペーストを用いて製造され、ショート不良率が低く、高い耐電圧を有し、しかもデラミネーションが有効に防止された積層セラミック電子部品と、該積層セラミック電子部の製造方法と、を提供することができる。
【００３１】
本発明に係る積層セラミック電子部品としては、特に限定されないが、積層セラミックコンデンサ、積層セラミックインダクタ、積層セラミックＬＣ部品、多層セラミック基板等が例示される。
【発明を実施するための最良の形態】
【００３２】
以下、本発明を、図面に示す実施形態に基づき説明する。
図１は本発明の一実施形態に係る積層セラミックコンデンサの断面図、
図２（Ａ）〜図２（Ｃ）は図１の積層セラミックコンデンサの製造工程の一部を示す断面図、
図３（Ａ）〜図３（Ｄ）、図４（Ａ）、図４（Ｂ）は本発明の実施例および比較例に係る電極段差吸収用印刷ペーストに含有される溶剤の温度５０℃の条件におけるブチラール樹脂含有セラミックグリーンシートに対する相溶性を示す写真、
図５（Ａ）〜図５（Ｄ）は本発明の実施例および比較例に係る電極段差吸収用印刷ペーストに含有される溶剤の温度５０℃の条件におけるアクリル樹脂含有セラミックグリーンシートに対する相溶性を示す写真である。
【００３３】
本実施形態では、積層セラミック電子部品として、積層セラミックコンデンサを例示して説明する。
【００３４】
積層セラミックコンデンサ
図１に示すように、本発明の一実施形態に係る積層セラミックコンデンサ１は、誘電体層２と内部電極層３とが交互に積層された構成のコンデンサ素体１０を有する。このコンデンサ素体１０の両側端部には、素体１０の内部で交互に配置された内部電極層３と各々導通する一対の外部電極４，４が形成してある。内部電極層３は、各側端面がコンデンサ素体１０の対向する２端部の表面に交互に露出するように積層してある。一対の外部電極４，４は、コンデンサ素体１０の両端部に形成され、交互に配置された内部電極層３の露出端面に接続されて、コンデンサ回路を構成する。
【００３５】
コンデンサ素体１０の外形や寸法には特に制限はなく、用途に応じて適宜設定することができ、通常、外形はほぼ直方体形状とし、寸法は通常、縦（０．４〜５．６ｍｍ）×横（０．２〜５．０ｍｍ）×高さ（０．２〜１．９ｍｍ）程度とすることができる。
【００３６】
誘電体層２は、後述する図２（Ａ）〜図２（Ｃ）に示すセラミックグリーンシート３０を焼成して形成され、その材質は、特に限定されず、たとえばチタン酸カルシウム、チタン酸ストロンチウムおよび／またはチタン酸バリウムなどの誘電体材料で構成される。誘電体層２の厚みは、本実施形態では、好ましくは５μｍ以下、より好ましくは３μｍ以下、さらに好ましくは２μｍ以下に薄層化されている。
【００３７】
内部電極層３は、後述する図２（Ｂ），図２（Ｃ）に示す所定パターンの導電性ペーストで構成される電極層４０を焼成して形成される。内部電極層３の厚さは、好ましくは２μｍ以下、より好ましくは１．５μｍ以下に薄層化されている。
【００３８】
外部電極４の材質は、通常、銅や銅合金、ニッケルやニッケル合金などが用いられるが、銀や銀とパラジウムの合金なども使用することができる。外部電極４の厚みも特に限定されないが、通常１０〜５０μｍ程度である。
【００３９】
積層セラミックコンデンサの製造方法
次に、本実施形態に係る積層セラミックコンデンサ１の製造方法の一例を説明する。
【００４０】
誘電体ペーストの準備
（１）まず、焼成後に図１に示す誘電体層２を構成することになるセラミックグリーンシートを製造するために、誘電体ペーストを準備する。
本実施形態では、誘電体ペーストは、セラミック粉末（誘電体原料）と有機ビヒクルとを混練して得られる有機溶剤系ペーストで構成される。
【００４１】
セラミック粉末としては、複合酸化物や酸化物となる各種化合物、たとえば炭酸塩、硝酸塩、水酸化物、有機金属化合物などから適宜選択され、混合して用いることができる。セラミック粉末は、通常、平均粒子径が２．０μｍ以下、好ましくは０．１〜０．８μｍ程度の粉体として用いられる。なお、きわめて薄いセラミックグリーンシートを形成するためには、セラミックグリーンシート厚みよりも細かい粉体を使用することが望ましい。
【００４２】
有機ビヒクルに用いられる有機バインダは、本実施形態ではポリビニルブチラールまたはアクリル樹脂が用いられる。
本実施形態で用いるポリビニルブチラールの重合度は、好ましくは３００〜２４００、より好ましくは５００〜２０００である。また、ポリビニルブチラールのブチラール化度は、好ましくは５０〜８１．６ｍｏｌ％、より好ましくは６３〜８０ｍｏｌ％であり、その残留アセチル基量は、好ましくは６％未満、より好ましくは３％以下である。また、本実施形態で用いるポリビニルブチラールは、一部がアセトアルデヒドによりアセタール化されたものであってもよい。
【００４３】
また、本実施形態で用いるアクリル樹脂は、アクリル酸エステル単量体単位および／またはメタクリル酸エステル単量体単位を主成分とする共重合体で構成されるものである。
【００４４】
有機ビヒクルに用いられる有機溶剤も、特に限定されるものではなく、メチルエチルケトン、ブチルカルビトール、アセトン、トルエンなどが用いられる。
【００４５】
誘電体ペースト中の各成分の含有量は、特に限定されるものではなく、たとえば、約１〜約５０重量％の溶剤を含むように、誘電体ペーストを調製することができる。
【００４６】
誘電体ペースト中には、必要に応じて、各種分散剤、可塑剤、誘電体、副成分化合物、ガラスフリット、絶縁体などから選択される添加物が含有されていてもよい。誘電体ペースト中に、これらの添加物を添加する場合には、総含有量を、約１０重量％以下にすることが望ましい。
【００４７】
本実施形態では、有機ビヒクル中の有機バインダにポリビニルブチラールを用いるので、この場合の可塑剤の含有量は、有機バインダ１００重量部に対して、約２５〜約１００重量部であることが好ましい。
【００４８】
セラミックグリーンシートの形成
（２）次に、この誘電体ペーストを用いて、ドクターブレード法などにより、図２（Ａ）に示すように、キャリアシート２０上に、好ましくは０．５〜３０μｍ、より好ましくは０．５〜１０μｍ程度の厚みで、セラミックグリーンシート３０を形成する。
【００４９】
キャリアシート２０としては、たとえばＰＥＴフィルムなどが用いられ、剥離性を改善するために、シリコーンなどがコーティングしてあるものが好ましい。キャリアシート２０の厚みは、特に限定されないが、好ましくは５〜１００μｍである。
【００５０】
セラミックグリーンシート３０は、キャリアシート２０に形成された後に乾燥される。セラミックグリーンシート３０の乾燥温度は、好ましくは５０〜１００℃であり、乾燥時間は、好ましくは１〜２０分である。
【００５１】
乾燥後のセラミックグリーンシート３０の厚みは、乾燥前に比較して、５〜２５％の厚みに収縮する。本実施形態では、乾燥後のセラミックグリーンシート３０の厚みが、５μｍ以下、好ましくは３μｍ以下、より好ましくは１．５μｍ以下となるように形成する。近年望まれている薄層化の要求に応えるためである。
【００５２】
電極層の形成
（３）次に、図２（Ｂ）に示すように、キャリアシート２０上に形成されたセラミックグリーンシート３０の表面に、焼成後に図１に示す内部電極層３となる所定パターンの電極層（内部電極パターン）４０を形成する。
【００５３】
電極層４０の厚さは、２μｍ以下、好ましくは０．５〜１．５μｍである。電極層４０の厚さが厚すぎると、積層数を減少せざるをえなくなり取得容量が少なくなり、高容量化しにくくなる。一方、厚みが薄すぎると均一に形成することが困難であり、電極途切れが発生しやすくなる。
【００５４】
電極層４０の厚さは、現状の技術では前記範囲の程度であるが、電極の途切れが生じない範囲で薄い方がより望ましい。
【００５５】
電極層４０の形成方法は、層を均一に形成できる方法であれば特に限定されないが、本実施形態では、導電性ペーストを用いたスクリーン印刷法が用いられる。
【００５６】
本実施形態で用いる導電性ペーストは、導電性粉末と有機ビヒクルとを含有する。
【００５７】
導電性粉末としては、特に限定されないが、Ｃｕ、Ｎｉおよびこれらの合金から選ばれる少なくとも１種で構成してあることが好ましく、より好ましくはＮｉまたはＮｉ合金、さらにはこれらの混合物で構成される。
【００５８】
ＮｉまたはＮｉ合金としては、Ｍｎ、Ｃｒ、Ｃｏ、Ａｌ、Ｐｔ、Ａｕ、Ｒｕ、Ｒｈ、Ｒｅ、ＩｒおよびＯｓから選択される少なくとも１種の元素とＮｉとの合金が好ましい。また、合金中のＮｉ含有量は、好ましくは９５重量％以上である。なお、ＮｉまたはＮｉ合金中には、Ｐ、Ｆｅ、Ｍｇなどの各種微量成分が０．１重量％程度以下含まれていてもよい。
【００５９】
このような導電性粉末は、球状、リン片状等、その形状に特に制限はなく、また、これらの形状のものを混合したものであってもよい。また、導電性粉末の粒子径は、通常、球状の場合、平均粒子径が０．５μｍ以下、好ましくは０．０１〜０．４μｍ程度のものを用いる。より一層確実に薄層化を実現するためである。
【００６０】
導電性粉末は、導電性ペースト中に、好ましくは３０〜６０重量％、より好ましくは４０〜５０重量％含まれる。
【００６１】
有機ビヒクルは、有機バインダと溶剤とを主成分として含有するものである。
【００６２】
有機バインダとしては、例えばエチルセルロース樹脂、アルキド樹脂、ポリビニルブチラール、ポリビニルアセタール、ポリビニルアルコール、ポリオレフィン、ポリウレタン、ポリスチレン、または、これらの共重合体などが例示されるが、本実施形態ではエチルセルロース樹脂またはアルキド樹脂を主成分とすることが好ましい。有機バインダとしてエチルセルロース樹脂またはアルキド樹脂を主成分とする場合の、バインダ中におけるこれらの含有量は、９５重量％以上であることが好ましく、より好ましくは１００重量％である。
【００６３】
有機バインダは、導電性ペースト中に、導電性粉末１００重量部に対して、好ましくは１〜１０重量部で含まれる。
【００６４】
溶剤としては、例えばターピネオール、ブチルカルビトール、ケロシン等公知のものはいずれも使用可能であるが、本実施形態では、イソボニルプロピオネート（isobornyl propionate）、イソボニルブチレート（isobornyl butyrate）およびイソボニルイソブチレート（isobornyl isobutyrete）から選択される１種以上と、炭素数５〜４０の脂肪族炭化水素と、を組み合わせたものを主成分とすることが好ましい。これらを組み合わせたものを主成分とすることで、後述する電極段差吸収用印刷ペーストにおける場合と同様の作用効果を奏することができるからである。溶剤として、イソボニルプロピオネート、イソボニルブチレートおよびイソボニルイソブチレートから選択される１種以上と、炭素数５〜４０の脂肪族炭化水素と、を組み合わせて使用する場合における、これらの比率は、上述したセラミックグリーンシートに用いる有機バインダの種類に応じて適宜調整すればよいが、後述する電極段差吸収用印刷ペーストと同じ範囲とすることが好ましい。また、溶剤全体１００重量％に対する、これらの溶剤の含有割合も、後述する電極段差吸収用印刷ペーストと同じ範囲とすれば良い。
【００６５】
溶剤は、導電性ペースト中に、導電性粉末１００重量部に対して、好ましくは５０〜１５０重量部、より好ましくは８０〜１００重量部で含まれる。溶剤量が少なすぎるとペースト粘度が高くなりすぎ、多すぎるとペースト粘度が低くなりすぎる不都合がある。
【００６６】
有機ビヒクル中の上記バインダ及び溶剤の合計含有量は、９５重量％以上であることが好ましく、より好ましくは１００重量％である。ごく微量ではあるが、バインダ及び溶剤とともに有機ビヒクル中に含有させることが可能なものとしては、可塑剤、レベリング剤などがある。
【００６７】
導電性ペースト中には、上記誘電体ペーストに含まれるセラミック粉末と同じセラミック粉末が共材として含まれていても良い。共材は、焼成過程において導電性粉末の焼結を抑制する作用を奏する。共材として用いるセラミック粉末は、導電性ペースト中に、導電性粉末１００重量部に対して、好ましくは５〜３０重量部で含まれる。共材量が少なすぎると、導電性粉末の焼結抑制効果が低下し、焼成後の内部電極層３のライン性（連続性）が悪化し、見かけの誘電率が低下する。一方で、共材量が多すぎると、焼成後の内部電極層３のライン性が悪化しやすくなり、見かけの誘電率も低下する傾向にある。
【００６８】
接着性の改善のために、導電性ペーストには、可塑剤が含まれてもよい。可塑剤としては、特に限定はないが、例えば、フタル酸ベンジルブチル（ＢＢＰ）などのフタル酸エステル、アジピン酸、燐酸エステル、グリコール類などが例示される。可塑剤は、有機ビヒクル中の有機バインダ１００重量部に対して、好ましくは２５〜１５０重量部、より好ましくは２５〜１００重量部で含有される。可塑剤の添加により、そのペーストを用いて形成される電極層４０の接着力は高まり、電極層４０とセラミックグリーンシート３０との接着力が向上する。このような効果を得るためには、可塑剤の添加量は、２５重量部以上が好ましい。ただし添加量が１５０重量部を越えると、そのペーストを用いて形成される電極層４０から過剰な可塑剤が滲み出すため好ましくない。
【００６９】
導電性ペーストは、上記各成分を、ボールミルなどで混練し、スラリー化することにより得ることができる。
【００７０】
余白パターン層の形成
（４）本実施形態では、セラミックグリーンシート３０の表面に、所定パターンの電極層４０を印刷法で形成した後、またはその前に、図２（Ｂ）に示す電極層４０が形成されていないセラミックグリーンシート３０の表面隙間（余白パターン部分５０）に、図２（Ｃ）に示すように、電極層４０と実質的に同じ厚みの余白パターン層６０を形成する。余白パターン層６０の厚さを電極層４０と実質的に同じ厚みとするのは、実質的に同じでないと段差が生じるからである。
【００７１】
余白パターン層６０の形成方法は、本実施形態では電極段差吸収用印刷ペーストを用いたスクリーン印刷法が用いられる。
【００７２】
本実施形態で用いる電極段差吸収用印刷ペーストは、セラミック粉末と有機ビヒクルとを含有する。
【００７３】
セラミック粉末は、電極段差吸収用印刷ペースト中に、好ましくは２５〜７０重量％、より好ましくは３０〜６０重量％含まれる。セラミック粉末の含有割合が少なすぎるとペースト粘度が小さくなり印刷が困難になる。また、セラミック粉末の含有割合が多すぎると、印刷厚みを薄くすることが困難になる傾向にある。
【００７４】
有機ビヒクルは、有機バインダと溶剤とを主成分として含有するものである。
【００７５】
有機バインダとしては、本実施形態ではエチルセルロース樹脂またはアルキド樹脂を主成分とする。また、これらは組み合わせて用いても良い。有機バインダ中における、エチルセルロース樹脂およびアルキド樹脂の含有量は、９５重量％以上であることが好ましく、より好ましくは１００重量％である。
【００７６】
有機バインダは、電極段差吸収用印刷ペースト中に、セラミック粉末１００重量部に対して、好ましくは２．５〜１６重量部で含まれる。バインダ量が多すぎても少なすぎても、レベリング、版離れ性等の印刷適正、精度が劣化する。
【００７７】
溶剤は、イソボニルプロピオネート、イソボニルブチレートおよびイソボニルイソブチレートから選択される１種以上と、炭素数５〜４０の脂肪族炭化水素と、を組み合わせたものを主成分とする。イソボニルプロピオネート、イソボニルブチレートおよびイソボニルイソブチレートから選択される１種以上と、炭素数５〜４０の脂肪族炭化水素と、の比率は、上述したセラミックグリーンシートに用いる有機バインダの種類に応じて決定することが好ましい。
【００７８】
すなわち、セラミックグリーンシートに用いる有機バインダとして、ポリビニルブチラールを用いる場合には、上記溶剤の比率を、「イソボニルプロピオネート、イソボニルブチレートおよびイソボニルイソブチレート：炭素数５〜４０の脂肪族炭化水素」と表した場合に、重量比で、９９：１〜７０：３０の範囲が好ましく、より好ましくは９０：１０〜７５：２５の範囲である。同様に、セラミックグリーンシートに用いる有機バインダとして、アクリル樹脂を用いる場合には、９９：１〜７０：３０の範囲が好ましく、より好ましくは９５：５〜７５：２５の範囲である。
【００７９】
炭素数５〜４０の脂肪族炭化水素の比率が少なすぎると、溶剤の乾燥温度（たとえば、４０〜９０℃）におけるシートアタックの防止効果が不十分となる場合がある。一方、炭素数５〜４０の脂肪族炭化水素の比率が多すぎると、バインダ樹脂に対する溶解性が低下してしまい、得られる電極段差吸収用印刷ペーストが不安定なものとなり、その結果、印刷精度が低下してしまう。
【００８０】
なお、イソボニルプロピオネート、イソボニルブチレートおよびイソボニルイソブチレートから選択される１種以上と組み合わせて用いられる脂肪族炭化水素は、その炭素数が５〜４０であり、好ましくは８〜１７、より好ましくは１１〜１５である。本実施形態では、脂肪族炭化水素として、炭素数１３のトリデカンが特に好ましく用いることができる。また、脂肪族炭化水素としては、直鎖ものだけでなく、分子中に分岐構造を有するものであっても良い。
【００８１】
溶剤中における、イソボニルプロピオネート、イソボニルブチレートおよびイソボニルイソブチレートと、炭素数５〜４０の脂肪族炭化水素と、の合計の含有量は、溶剤全体１００重量％に対して、９５重量％以上であることが好ましく、より好ましくは１００重量％である。微量であるが、電極段差吸収用印刷ペーストに含有させる有機バインダの溶解性を向上させること等を目的として、ターピネオール、ジヒドロターピネオールなどを組み合わせて用いても良い。
【００８２】
本実施形態において、溶剤として組み合わせて用いられるイソボニルプロピオネート、イソボニルブチレートおよびイソボニルイソブチレートから選択される１種以上と、炭素数５〜４０の脂肪族炭化水素とは、有機バインダとしてのエチルセルロース樹脂や、アルキド樹脂を十分に溶解する。すなわち、これらの樹脂に対する溶解性が高く、得られる電極段差吸収用印刷ペーストを安定なものとすることができる。
【００８３】
溶剤は、電極段差吸収用印刷ペースト中に、セラミック粉末１００重量部に対して、好ましくは５０〜２４０重量部、より好ましくは８０〜２００重量部で含まれる。溶剤量が少なすぎると粘度が高く印刷適正、精度が悪化し厚さが厚くなる。多すぎると粘度が低く、スクリーンメッシュからペーストが垂れ、印刷適正、精度が悪化する不都合がある。
【００８４】
また、電極段差吸収用印刷ペーストには、分散剤、可塑剤および／または粘着剤、帯電除剤、といった各種添加剤が含有されても良い。
【００８５】
分散剤としては、特に限定はないが、たとえば、エステル系重合体、カルボン酸といった高分子材料が用いられ、その含有量は、セラミック粉末１００重量部に対して、好ましくは０．２５〜１．５重量部、さらに好ましくは０．５〜１．０質量部含有される事が好ましい。
【００８６】
可塑剤としては、特に限定はないが、例えば、フタル酸ベンジルブチル（ＢＢＰ）などのフタル酸エステル、アジピン酸、燐酸エステル、グリコール類などが例示される。本実施形態では、好ましくは、アジピン酸ジオクチル（ＤＯＡ）、フタル酸ブチルブチレングリコール（ＢＰＢＧ）、フタル酸ジドデシル（ＤＤＰ）、フタル酸ジブチル（ＤＢＰ）、フタル酸ベンジルブチル（ＢＢＰ）、フタル酸ジオクチル（ＤＯＰ）、セバシン酸ジブチルなどが用いられる。中でも、フタル酸ジオクチル（ＤＯＰ）が特に好ましい。可塑剤の含有量は、有機ビヒクル中のバインダ１００重量部に対して、１０〜２００重量部、さらに好ましくは５０〜１００重量部で含有されることが望ましい。
【００８７】
帯電除剤としては、特に限定はないが、例えば、イミダゾリン系帯電除剤などが用いられ、その含有量は、セラミック粉末１００重量部に対して０．１〜０．７５重量部、さらに好ましくは０．２５〜０．５重量部で含有されることが好ましい。
【００８８】
電極段差吸収用印刷ペーストは、上記各成分を、ボールミルなどで混練し、スラリー化することにより得ることができる。
【００８９】
この電極段差吸収用印刷ペーストは、図２（Ｂ）に示す電極層４０間の余白パターン部分５０に印刷される。その後、余白パターン層６０は、溶剤を除去するために、好ましくは、温度４０〜９０℃の条件にて乾燥される。なお、乾燥は、電極層４０とともに行っても良いし、別々に行っても良い。
【００９０】
本実施形態では、電極段差吸収用印刷ペーストを構成する溶剤として、イソボニルプロピオネート、イソボニルブチレートおよびイソボニルイソブチレートから選択される１種以上に、炭素数５〜４０の脂肪族炭化水素を組み合わせて用いるため、スクリーン印刷による、余白パターン層形成時におけるセラミックグリーンシートへのシートアタック（すなわち、室温におけるシートアタック）を防止できることに加え、余白パターン層乾燥時におけるシートアタック（すなわち、高温条件におけるシートアタック）についても、有効に防止することができる。なお、溶剤として、イソボニルプロピオネート、イソボニルブチレートおよびイソボニルイソブチレートから選択される１種以上を、炭素数５〜４０の脂肪族炭化水素と組み合わせることなく、単独で使用した場合には、高温条件におけるシートアタックが発生してしまう場合があった。これに対して、本実施形態は、このような問題を有効に解決するものである。
【００９１】
したがって、本実施形態によれば、セラミックグリーンシートの厚みを、５μｍ以下、好ましくは３μｍ以下、より好ましくは１．５μｍ以下とした場合でも、正常な積層体が得られ、最終物たる積層セラミックコンデンサ１に、ショート不良、耐電圧不良（ＩＲ劣化）や、誘電体層２と内部電極層３との間に層間剥離現象（デラミネーション）を発生させるおそれが少なくなる。
しかも、高温条件におけるシートアタックを防止できるため、溶剤の乾燥温度を比較的に高くすることができ、製造効率の向上も図ることもできる。
【００９２】
グリーンチップの作製、焼成など
（５）次に、以上のような、所定パターンの電極層４０と余白パターン層６０が表面に形成されたセラミックグリーンシート３０を複数積層して、グリーンチップを作製し、脱バインダ工程、焼成工程、必要に応じて行われるアニール工程を経て形成された、焼結体で構成されるコンデンサ素体１０に、外部電極用ペーストを印刷または転写して焼成し、外部電極４，４を形成して、積層セラミックコンデンサ１が製造される。
【００９３】
その他の実施形態
以上、本発明の実施形態について説明してきたが、本発明は、上述した実施形態に何等限定されるものではなく、本発明の要旨を逸脱しない範囲内において種々に改変することができる。
【００９４】
たとえば、上述した実施形態では、本発明に係る積層セラミック電子部品として積層セラミックコンデンサを例示したが、本発明に係る積層セラミック電子部品としては、積層セラミックコンデンサに限定されず、多層セラミック基板などにも適用できることは勿論である。
【実施例】
【００９５】
以下、本発明を、さらに詳細な実施例に基づき説明するが、本発明は、これら実施例に限定されない。
【００９６】
実施例１
まず、有機バインダとして、ブチラール樹脂（ポリビニルブチラール）を用いたセラミックグリーンシートを形成するためのブチラール樹脂含有誘電体ペーストを作製した。
【００９７】
ブチラール樹脂含有誘電体ペーストの作製
ＢａＴｉＯ３  系セラミック粉末と、有機バインダとしてのポリビニルブチラール（ＰＶＢ）と、溶媒としてのメタノールを準備した。次に、セラミック粉末１００重量部に対して、１０重量部の有機バインダと、１５０重量部の溶媒とをそれぞれ秤量し、ボールミルで混練し、スラリー化してブチラール樹脂含有誘電体ペーストを得た。
【００９８】
ブチラール樹脂含有セラミックグリーンシートの作製
ＰＥＴフィルム上に上記誘電体ペーストをドクターブレード法により、所定厚みで塗布し、乾燥することで、乾燥後の厚みが１．５μｍのブチラール樹脂含有セラミックグリーンシートを形成した。
【００９９】
溶剤とブチラール樹脂含有セラミックグリーンシートとの相溶性試験（５０℃、浸漬）
上記にて作製したブチラール樹脂含有セラミックグリーンシートを、ＰＥＴフィルム上に形成されたままの状態で、表１に示す各溶剤中に浸漬させ（各溶剤は、所定のサンプル瓶に予め入れておいた。）、次いで、浸漬させたシートを温度５０℃とした恒温槽中に入れ、４時間放置した。その後、恒温槽中から、各シートサンプルの入ったサンプル瓶を取り出し、５０℃、４時間放置後の各シートサンプルの状態を観察した。
溶剤としては、以下の表１に示す各溶剤を使用し、各溶剤に浸漬させた後のブチラール樹脂含有セラミックグリーンシートの写真を、それぞれ、表１に記載された各図に示した。なお、表１中、各溶剤の比率は重量比で示した（表２においても同様）。
【０１００】
【表１】
2008091514.tif 000002
【０１０１】
図３（Ｂ）〜図３（Ｄ）より、溶剤としてイソボニルプロピオネートとトリデカンとを組み合わせて使用した場合には、５０℃の条件でブチラール樹脂含有セラミックグリーンシートを浸漬させた場合でも、膨潤が全く発生しないことが確認できる。一方で、図３（Ａ）より、溶剤としてイソボニルプロピオネートのみを使用した場合には、ＰＥＴフィルムから剥離はしなかったものの、セラミックグリーンシートの膨潤により、部分的な剥離が発生し、シート表面に多数のフクレが発生する結果となった。なお、イソボニルプロピオネートの代わりに、イソボニルブチレート、イソボニルイソブチレートを使用した場合にも同様の結果が得られた。
【０１０２】
また、図４（Ａ）、図４（Ｂ）より、セラミックグリーンシートを５０℃の条件でターピネオール中（図４（Ａ））およびジヒドロターピネオール（図４（Ｂ））中に浸漬させた場合には、セラミックグリーンシートが膨潤してしまい、ＰＥＴフィルムから完全に剥離する結果となった。
【０１０３】
実施例２
溶剤とアクリル樹脂含有セラミックグリーンシートとの相溶性試験（５０℃、浸漬）
有機バインダとして、アクリル樹脂を用いた以外は、実施例１と同様にして、アクリル樹脂含有誘電体ペーストおよびアクリル樹脂含有セラミックグリーンシートを作製し、実施例１と同様にして、溶剤とアクリル樹脂含有セラミックグリーンシートとの相溶性試験（５０℃、浸漬）を行った。
【０１０４】
なお、実施例２においては、溶剤として、以下の表２に示す各溶剤を使用し、各溶剤に浸漬させた後のアクリル樹脂含有セラミックグリーンシートの写真を、それぞれ、表２に記載された各図に示した。
【０１０５】
【表２】
2008091514.tif 000003
【０１０６】
図５（Ｂ）〜図５（Ｄ）より、溶剤としてイソボニルプロピオネートとトリデカンとを組み合わせて使用した場合には、５０℃の条件でアクリル樹脂含有セラミックグリーンシートを浸漬させた場合でも、膨潤が全く発生しないことが確認できる。一方で、図５（Ａ）より、溶剤としてイソボニルプロピオネートのみを使用した場合には、ＰＥＴフィルムから剥離はしなかったものの、セラミックグリーンシートの膨潤により、部分的な剥離が発生し、シート表面に多数のフクレが発生する結果となった。なお、本実施例においても、イソボニルプロピオネートの代わりに、イソボニルブチレート、イソボニルイソブチレートを使用した場合にも同様の結果が得られた。
【０１０７】
実施例３
電極段差吸収用印刷ペーストの作製
電極段差吸収用印刷ペーストを作製するための有機ビヒクルを、次の方法により調製した。
【０１０８】
すなわち、まず、有機バインダとしてのエチルセルロースと、表３に示す各溶剤を準備した。次に、溶剤１００重量部に対して８重量部のエチルセルロースを溶解させて、有機ビヒクルを調製した。
【０１０９】
次いで、セラミック粉末としての平均粒径が０．５μｍのＢａＴｉＯ３  系セラミック粉末を準備し、このＢａＴｉＯ３  系セラミック粉末１００重量部に対して、上記にて準備した有機ビヒクルを７５重量部添加し、ボールミルで混練し、スラリー化して電極段差吸収用印刷ペーストを得た。
【０１１０】
試験用試料の作製
ＰＥＴフィルム上に実施例１で作製したブチラール樹脂含有誘電体ペーストをドクターブレード法によって、所定厚みで塗布し、乾燥することで、厚みが１μｍのブチラール樹脂含有セラミックグリーンシート（以下、単に「セラミックグリーンシート」とする。）を形成した。
【０１１１】
次に、得られたセラミックグリーンシートの上に、上記にて作製した電極段差吸収用印刷ペーストのうち、本発明の実施例である、イソボニルプロピオネート、イソボニルブチレートおよびイソボニルイソブチレートとトリデカンとを組み合わせて使用した電極段差吸収用印刷ペースト（表３の試料番号１〜３）を用いて、スクリーン印刷法によって所定パターンで形成し、乾燥し、厚さ約１．５μｍの余白パターン層を持つセラミックグリーンシート（試験用試料）を得た。
【０１１２】
試験用試料の評価
得られた試験用試料を用い、「シートアタックの有無」と、「セラミックグリーンシートからのＰＥＴフィルムの剥離性」を評価した。
【０１１３】
「シートアタックの有無」は、セラミックグリーンシートの余白パターン層側とは反対面（ＰＥＴフィルムに接する面）を電子顕微鏡（ＳＥＭ）により観察し、変形度合いと色合いによりセラミックグリーンシートの溶解度合いを確認することにより行った。その結果、セラミックグリーンシートの溶解を観察できなかった。
【０１１４】
「セラミックグリーンシートからのＰＥＴフィルムの剥離性」については、試験用試料からＰＥＴフィルムを剥がす際の剥離強度を測定することにより行った。剥離強度の測定は、９ｃｍ×２０ｃｍのＰＥＴ付グリーンシートの端（剥離のきっかけを作るのりしろ部分）にロードセルを粘着テープでつけて、上に移動させながら荷重（負荷）を計るようにして行った。その結果、剥離強度が０．５７ｇｆ以下と適正な値を示した。これにより、セラミックグリーンシートに対する必要な保持力を維持できるとともに、剥離作業の効率性が期待できる。
【０１１５】
導電性ペーストの作製
次いで、図１に示す積層セラミックチップコンデンサ試料を作製するために、図１に示す内部電極層３を形成するための導電性ペーストを、以下の方法により作製した。
すなわち、まず、導電性粉末としての平均粒径が０．３μｍのＮｉ粒子と、バインダとしてのエチルセルロースと、溶剤と、を準備した。なお、溶剤としては、イソボニルイソブチレートとトリデカンとを「イソボニルイソブチレート：トリデカン」＝９０：１０の比率（重量比）で組み合わせたものを使用した。次いで、溶剤１００重量部に対して８重量部のバインダを溶解させて、有機ビヒクルを準備した。そして、導電性粉末１００重量部に対して、５０重量部の有機ビヒクルを添加し、ボールミルで混練し、スラリー化して導電性ペーストを得た。
【０１１６】
積層セラミックチップコンデンサ試料の作製
次いで、実施例１で作製したブチラール樹脂含有誘電体ペーストと、上記にて作製した電極段差吸収用印刷ペーストおよび導電性ペーストと、を用い、以下のようにして、図１に示す積層セラミックチップコンデンサ１を製造した。
【０１１７】
まず、ＰＥＴフィルム上にブチラール樹脂含有誘電体ペーストをドクターブレード法によって、所定厚みで塗布し、乾燥することで、厚みが２０μｍの外装用グリーンシートを作製した。また同様に厚みが１μｍの内装用セラミックグリーンシートを作製した。本実施例では、この外装用グリーンシート５枚（１００μｍ）で内装用グリーンシートを挟むような構成とする。内装用セラミックグリーンシートを第１グリーンシートとし、これを複数枚、準備した。
【０１１８】
次に、得られた第１グリーンシートの上に、導電性ペーストを用いたスクリーン印刷法により厚さ約１．５μｍの電極層（内部電極パターン）４０（図２（Ｂ）参照）を形成した後、第１グリーンシート上の前記電極層４０が形成されていない余白パターン部分５０（図２（Ｂ）参照）に、電極段差吸収用印刷ペーストを用いたスクリーン印刷法により電極層４０と実質的に同じ厚みの余白パターン層６０（図２（Ｃ）参照）を形成し、乾燥することにより、図２（Ｃ）に示すような電極層４０及び余白パターン層６０を持つセラミックグリーンシート３０を得た。本実施例では、このセラミックグリーンシート３０を第２グリーンシートとし、これを複数枚、準備した。
【０１１９】
次に、外装用グリーンシートを厚さが１００μｍになるまで積層してグリーンシート群を形成した。このグリーンシート群の上に、第２グリーンシートを２００枚積層し、この上にさらに、外装用グリーンシート群を積層、形成し、温度６０℃及び圧力１．０トン／ｃｍ２  の条件で加熱・加圧してグリーンセラミック積層体を得た。
【０１２０】
次に、得られた積層体を所定サイズに切断した後、脱バインダ処理、焼成及びアニールを下記の条件にて行い、焼結体を得た。
【０１２１】
脱バインダは、昇温速度：１５℃／時間、保持温度：２８０℃、保持時間：８時間、処理雰囲気：空気雰囲気、の条件で行った。
【０１２２】
焼成は、昇温速度：２００℃／時間、保持温度：１２００〜１３８０℃、保持時間：２時間、降温速度：３００℃／時間、処理雰囲気：還元雰囲気（酸素分圧：１０−６ＰａにＮ２  とＨ２  との混合ガスを水蒸気に通して調整した）、の条件で行った。
【０１２３】
アニールは、保持温度：９００℃、保持時間：９時間、降温速度：３００℃／時間、処理雰囲気：加湿したＮ２ガス雰囲気、の条件で行った。焼成及びアニールにおけるガスの加湿には、ウェッターを用い、水温は３５℃とした。
【０１２４】
次に、得られた焼結体の端面をサンドブラストにて研磨した後、Ｉｎ−Ｇａ合金を塗布して、試験用電極を形成し、積層セラミックチップコンデンサ試料を得た。
【０１２５】
コンデンサ試料のサイズは、縦１．６ｍｍ×横０．８ｍｍ×高さ０．８ｍｍであり、一対の内部電極層間に挟まれる誘電体層２の厚みは約２μｍ、内部電極層３の厚みは１．５μｍであった。
【０１２６】
コンデンサ試料の評価
得られたコンデンサ試料のショート不良特性、耐電圧特性（ＩＲ特性）及びデラミネーションの有無を評価した。
【０１２７】
ショート不良特性については、絶縁抵抗計（ＨＥＷＬＥＴＴ  ＰＡＣＫＡＲＤ社製  Ｅ２３７７Ａマルチメータ）を用いて２５℃においてＤＣ１０Ｖを６０秒印加した後の絶縁抵抗値を測定し、１０Ω以下をショート不良とした。
【０１２８】
耐電圧特性（ＩＲ特性）については、定格電圧（６．３Ｖ）の１２倍の直流電圧を３秒印加し、抵抗が１０４  Ω未満のコンデンサ試料を故障と判断し、平均故障率（故障となったコンデンサ試料の割合）を求めた。
【０１２９】
デラミネーションの有無については、コンデンサ試料１００個を研磨し、電子顕微鏡にて内部観察することにより評価した。
【０１３０】
結果を表３に示す。
【０１３１】
【表３】
2008091514.tif 000004
【０１３２】
表３に示すように、溶剤として、イソボニルプロピオネート、イソボニルブチレートおよびイソボニルイソブチレートとトリデカンとをそれぞれ組み合わせて使用した電極段差吸収用印刷ペーストを用いて作製されたコンデンサ試料（試料番号１〜３）は、ターピネオールやジヒドロターピネオールを含む電極段差吸収用印刷ペーストを用いて作製されたコンデンサ試料と比較して、ショート不良、故障率、デラミネーションのいずれを見ても飛躍的に向上していることが確認できる。ジヒドロターピニルアセテートを含む電極段差吸収用印刷ペーストを用いて作製されたコンデンサ試料と比較した場合についても、上記性能の向上が認められる。また、さらに、イソボニルプロピオネート、イソボニルブチレートおよびイソボニルイソブチレートをそれぞれ単独で用いた電極段差吸収用印刷ペーストで作製されたコンデンサ試料と比較した場合についても、上記性能の向上が認められる。
【図面の簡単な説明】
【０１３３】
【図１】図１は本発明の一実施形態に係る積層セラミックコンデンサの断面図である。
【図２】図２（Ａ）〜図２（Ｃ）は図１の積層セラミックコンデンサの製造工程の一部を示す断面図である。
【図３】図３（Ａ）〜図３（Ｄ）は本発明の実施例および比較例に係る電極段差吸収用印刷ペーストに含有される溶剤の温度５０℃の条件におけるブチラール樹脂含有セラミックグリーンシートに対する相溶性を示す写真である。
【図４】図４（Ａ）、図４（Ｂ）は比較例に係る電極段差吸収用印刷ペーストに含有される溶剤の温度５０℃の条件におけるブチラール樹脂含有セラミックグリーンシートに対する相溶性を示す写真である。
【図５】図５（Ａ）〜図５（Ｄ）は本発明の実施例および比較例に係る電極段差吸収用印刷ペーストに含有される溶剤の温度５０℃の条件におけるアクリル樹脂含有セラミックグリーンシートに対する相溶性を示す写真である。
【符号の説明】
【０１３４】
１…  積層セラミックコンデンサ
１０…  コンデンサ素体
２…  誘電体層
３…  内部電極層
４…  外部電極
２０…  キャリアシート
３０…  セラミックグリーンシート
４０…  電極層（内部電極パターン）
５０…  余白パターン部分
６０…  余白パターン層
【図１】
2008091514.tif 000005
【図２】
2008091514.tif 000006
【図３】
2008091514.tif 000007
【図４】
2008091514.tif 000008
【図５】
2008091514.tif 000009